(57)【要約】本発明は、光出力の高いガドリニウム酸硫化物焼結体を提供する。当該課題は、４１０ｎｍの光透過率Ｔ410の、５１２ｎｍの光透過率Ｔ512に対する比率(Ｔ410 / Ｔ512)が０．３１以上０．６１以下であり、または、ＸＲＤ回折パターンにおいて、２θ＝２０〜２９°に現れるガドリニウム酸硫化物とは異なる相の回折ピーク強度Ｉyの、２θ＝３０°±１°に現れるガドリニウム酸硫化物の（１０２）または（０１１）の回折ピーク強度Ｉxに対する比率（Ｉy／Ｉx）が０．１以下であり、プラセオジム、テルビウム、及びセリウムからなる群から選択される１種以上の賦活剤を含有するガドリニウム酸硫化物焼結体により解決される。
2018143217.tif 000002
【特許請求の範囲】
【請求項１】
４１０ｎｍの光透過率Ｔ410の、５１２ｎｍの光透過率Ｔ512に対する比率(Ｔ410 / Ｔ512)が０．３１以上０．６１以下であり、プラセオジム、テルビウム、及びセリウムからなる群から選択される１種以上の賦活剤を含有するガドリニウム酸硫化物焼結体。
【請求項２】
ＸＲＤ回折パターンにおいて、
２θ＝２０〜２９°に現れるガドリニウム酸硫化物とは異なる相の回折ピーク強度Ｉyの、２θ＝３０°±１°に現れるガドリニウム酸硫化物の（１０２）または（０１１）の回折ピーク強度Ｉxに対する比率（Ｉy／Ｉx）が０．１以下であり、プラセオジム、テルビウム及びセリウムからなる群から選択される１種以上の賦活剤を含有するガドリニウム酸硫化物焼結体。
【請求項３】
請求項１又は２に記載のガドリニウム酸硫化物焼結体を含むシンチレータ。
【請求項４】
請求項３に記載のシンチレータを複数含み、前記シンチレータの間に反射層を含む、シンチレータアレイ。
【請求項５】
光検出器と、請求項３に記載のシンチレータ又は請求項４に記載のシンチレータアレイを含む放射線検出器。
【請求項６】
請求項５に記載の放射線検出器を備えた、放射線検査装置。
【発明の詳細な説明】
【技術分野】
【０００１】
本発明は、ガドリニウム酸硫化物焼結体、並びにガドリニウム酸硫化物焼結体を含むシンチレータ、シンチレータアレイ、放射線検出器、及び放射線検査装置に存する。
【背景技術】
【０００２】
医療診断や工業用非破壊検査を目的として、Ｘ線透過撮影による画像診断やＸ線ＣＴ（Ｃｏｍｐｕｔｅｄ  Ｔｏｍｏｇｒａｐｈｙ）撮影による画像診断が利用されている。これらの画像診断装置では、Ｘ線を可視光に変換するために、プラセオジム賦活の酸硫化ガドリニウム（Ｇｄ2Ｏ2Ｓ：Ｐｒ）（以下、ＧＯＳ：Ｐｒとも称する）等の希土類酸硫化物の焼結体からなるセラミックシンチレータを複数並べアレイ化したもの（シンチレータアレイ）が用いられている。【０００３】
これらＸ線の診断画像の解像度は、シンチレータアレイが具備する各セラミックシンチレータを小型化することで向上するが、一方でＸ線に対する感度が低下するといった課題があった。そこで、近年、より高感度なセラミックシンチレータが望まれており、例えば、特許文献１では、Ｇｄ2Ｏ2Ｓ：Ｐｒ焼結体の不純物金属酸化物または不純物金属硫化物の量を調整することでシンチレータアレイの光出力の低下を抑制できることが開示されている。
【先行技術文献】
【特許文献】
【０００４】
【特許文献１】国際公開第２０１６／０４７１３９号
【発明の概要】
【発明が解決しようとする課題】
【０００５】
しかしながら、特許文献１では、セラミックシンチレータに対して、酸素および硫黄を含む不活性ガス雰囲気（ＳＯxガス）でアニール処理を２回実施し、酸化物領域および硫化物領域を低減させているが、アニール処理温度への昇温速度は５０℃／時間以下と非常にゆっくりとしたもので、排ガス処理を含め工業的に優れたものではなく、また熱処理時間が長くなるため、酸化硫黄や酸化ガドリニウム等の不純物が生じ、光出力が低下するおそれがあった。【０００６】
本発明は上記に鑑みてなされたものであり、光出力の高いガドリニウム酸硫化物焼結体を提供することを目的とする。
【課題を解決するための手段】
【０００７】
本発明者等は鋭意検討を行った結果、５１２ｎｍの光透過率Ｔ512に対する４１０ｎｍの光透過率Ｔ410の比率(Ｔ410／Ｔ512)が特定値であり、特定の賦活剤を含有するガドリニウム酸硫化物焼結体が、上記課題を解決しうることを見出し、本発明に到達した。
上記構成により、課題を解決できる理由は明らかとなっていないが、４１０ｎｍの光透過率は、酸素ないしは硫黄欠損に起因する吸収により低減すると考えられ、５１２ｎｍの光透過率はＰｒの４ｆ−４ｆ遷移による発光および自己吸収に起因して低減すると考えられるため、双方の透過率を調整して特定比率とすることで、高光出力のガドリニウム酸硫化物を提供することができたものと推測される。【０００８】
即ち、本発明の要旨は、４１０ｎｍの光透過率Ｔ410の、５１２ｎｍの光透過率Ｔ512に対する比率(Ｔ410 / Ｔ512)が０．３１以上０．６１以下であり、プラセオジム、テルビウム及びセリウムからなる群から選択される１種以上の賦活剤を含有するガドリニウム酸硫化物焼結体を含む。
また、ＸＲＤ回折パターンにおいて、２θ＝２０〜２９°に現れるガドリニウム酸硫化物とは異なる相の回折ピーク強度Ｉyの、２θ＝３０°±１°に現れるガドリニウム酸硫化物の（１０２）または（０１１）の回折ピーク強度Ｉxに対する比率（Ｉy／Ｉx）が０．１以下であり、プラセオジム、テルビウム及びセリウムからなる群から選択される１種以上の賦活剤を含有するガドリニウム酸硫化物焼結体を含む。【０００９】
また、ガドリニウム酸硫化物焼結体の製造方法であって、ガドリニウム酸硫化物蛍光体粉末を焼結させて、前記ガドリニウム酸硫化物焼結体を得る焼結工程と、得られた焼結体を、ガドリニウム酸硫化物と接触させた状態で、不活性ガス雰囲気において９００℃以上１１５０℃以下で熱処理するアニール工程と、を含むガドリニウム酸硫化物焼結体の製造方法を含む。
また、前記のガドリニウム酸硫化物焼結体を含むシンチレータを含み、前記のシンチレータを含むシンチレータアレイを含み、前記のシンチレータ又は前記のシンチレータアレイを含む放射線検出器を含み、また、前記の放射線検出器を備えた、放射線検査装置を含む。
【発明の効果】
【００１０】
本発明により、光出力の高いガドリニウム酸硫化物焼結体を提供することが可能になる。
また、本発明は、上記ガドリニウム酸硫化物焼結体を含む、光出力の高いシンチレータを提供することが可能になる。
また、本発明は、上記シンチレータを含む、光出力の高いシンチレータアレイを提供することが可能になる。
また、本発明は、光検出器と、上記シンチレータ又はシンチレータアレイを含む、Ｘ線に対する感度が高い放射線検出器を提供することが可能になる。
更に本発明は、Ｓ／Ｎ比の優れたＸ線像の撮像が可能な放射線検査装置を提供することが可能になる。
【図面の簡単な説明】
【００１１】
【図１】実施例２で得られた焼結体のＸ線回折スペクトルである。
【発明を実施するための形態】
【００１２】
以下、本発明について実施形態や例示物を示して説明するが、本発明は以下の実施形態や例示物等に限定されるものではなく、本発明の要旨を逸脱しない範囲において任意に変形して実施することができる。
尚、本明細書において「〜」を用いて表される数値範囲は、「〜」の前後に記載される数値を下限値及び上限値として含まない範囲を意味する。
【００１３】
＜ガドリニウム酸硫化物焼結体＞
本発明の第一の実施形態であるガドリニウム酸硫化物焼結体は、４１０ｎｍの光透過率Ｔ410の、５１２ｎｍの光透過率Ｔ512に対する比率(Ｔ410／Ｔ512)が０．３１以上、０．６１以下であり、プラセオジム、テルビウム及びセリウムからなる群から選択される１種以上の賦活剤を含有するものである。
【００１４】
（ガドリニウム酸硫化物焼結体の構成元素）
ガドリニウム酸硫化物焼結体は、Ｇｄ2Ｏ2Ｓの基本構造からなるものであり、賦活剤としてプラセオジム（Ｐｒ）、テルビウム（Ｔｂ）及びセリウム（Ｃｅ）からなる群から選択される１種以上を含有するものである。中でも残光特性を向上させる点から、プラセオジム（Ｐｒ）が好ましい。
ガドリニウム酸硫化物焼結体中の賦活剤の含有量としては特に限定されないが、Ｇｄ2Ｏ2Ｓに対して、通常１００ｗｔｐｐｍ以上、好ましくは２００ｗｔｐｐｍ以上、より好ましくは３００ｗｔｐｐｍ以上、更に好ましくは５００ｗｔｐｐｍ以上、通常２０００ｗｔｐｐｍ以下、好ましくは１５００ｗｔｐｐｍ以下、より好ましくは１３００ｗｔｐｐｍ以下、更に好ましくは１０００ｗｔｐｐｍ以下である。
上記範囲内であれば、シンチレータの光出力を高めることができる。
【００１５】
ガドリニウム酸硫化物焼結体は、プラセオジム、テルビウム、セリウム以外にも、その他のランタノイドを賦活剤として含有してもよい。また、本発明の効果を奏する範囲でフッ素、塩素、臭素、ヨウ素などのハロゲン元素を含有していてもよい。
【００１６】
（ガドリニウム酸硫化物焼結体の光透過率）
ガドリニウム酸硫化物焼結体は、４１０ｎｍの光透過率Ｔ410の、５１２ｎｍの光透過率Ｔ512に対する比率(Ｔ410／Ｔ512)が０．６１以下であり、０．３０以上であってよく、好ましくは０．３１以上、より好ましくは０．３２以上、更に好ましくは０．３３以上、特に好ましくは０．３５以上、最も好ましくは０．３８以上である。Ｔ410／Ｔ512が上記範囲外の場合、十分な光出力が得られない場合がある。
【００１７】
ガドリニウム酸硫化物焼結体のＴ410／Ｔ512を上記範囲とする方法としては、例えば散乱を抑制するため十分な密度を得られる条件で焼結することや欠陥密度を低減する条件でアニールすること、賦活剤としてプラセオジムまたはセリウムを含むこと、などの方法があげられる。
【００１８】
なお、ガドリニウム酸硫化物焼結体の光透過率は、日立ハイテクサイエンス社製のＵ−３３１０により測定した。測定は６×６×３ｍｍ厚の試料を１ｍｍφのピンホールを開けた黒色治具に透明テープで固定し、試料が固定された黒色治具をＵ−３３１０の入射光の中央にピンホールが来るように積分球に密着させ、全光線透過率を測定した。
【００１９】
（ガドリニウム酸硫化物焼結体のＸＲＤ回折パターン）
本発明の第二の実施形態であるガドリニウム酸硫化物焼結体は、ＸＲＤ回折パターンにおいて、２θ＝２０〜２９°に現れるガドリニウム酸硫化物とは異なる相の回折ピーク強度Ｉyの、２θ=３０°±１°に現れるガドリニウム酸硫化物の（１０２）または（０１１）回折ピーク強度Ｉxに対する比率（Ｉy／Ｉx)が通常０．１以下、好ましくは０．０９５以下、より好ましくは０．０９以下、更に好ましくは０．０８５以下、特に好ましくは０．０８以下であり、下限は通常０よりも大きい。
Ｉy／Ｉxが上記範囲であれば、非発光成分が少なく、ＧＯＳがよりＸ線を吸収し発光に寄与するため好ましい。
【００２０】
ガドリニウム酸硫化物焼結体のＩy／Ｉxの値を上記範囲とする方法としては、例えば適切な酸素濃度下でアニールするなどの方法があげられる。
【００２１】
なお、ガドリニウム酸硫化物焼結体のＩy／ＩxはＰＨＩＬＩＰＳ社製Ｘ‘Ｐｅｒｔを用いて、試料を無反射板状に設置し測定した。Ｘ線回折パターンはＸ’ＰｅｒｔＨｉｇｈＳｃｏｒｅによりバックグラウンド除去後Ｋ−Ａｌｐｈａ２分離の処理をした。装置、ゴニオの調整や焼結体の歪等により回折ピーク角度は変動するため、必ずしも３０°に主回折ピークがあらわれるとは限らない。また、２０〜２９°に現れるガドリニウム酸硫化物とは異なる相の回折ピークが複数ある場合は、最もピーク強度が大きいものをＩyとする。
【００２２】
（ガドリニウム酸硫化物焼結体の密度）
ガドリニウム酸硫化物焼結体は、密度が通常９９．０％以上、好ましくは９９．２％以上、より好ましくは９９．４％以上、更に好ましくは９９．５％以上、特に好ましくは９９．６％以上である。
密度が上記範囲であれば、ボイドによる散乱が抑制され焼結体内での吸収が低減されるため好ましい。
【００２３】
ガドリニウム酸硫化物焼結体の密度を高くする方法としては、例えば適切な焼結助剤の使用などの方法があげられる。
なお、ガドリニウム酸硫化物焼結体の密度は、島津製作所社製分析天びんＡＵＷ２２０Ｄと比重測定キットＳＭＫ−４０１を用いて、６×６×３ｍｍの焼結体を４回測定し２〜４回目を平均して算出できる。
【００２４】
＜ガドリニウム酸硫化物焼結体の製造方法＞
ガドリニウム酸硫化物焼結体の製造方法は特に制限されないが、好ましくは、ガドリニウム酸硫化物蛍光体粉末を焼結させて、前記ガドリニウム酸硫化物の焼結体を作製する焼結工程と、前記工程で得られた焼結体を、ガドリニウム酸硫化物と接触させた状態で、不活性ガス雰囲気において９００℃以上１１００℃以下で熱処理するアニール工程と、を含むガドリニウム酸硫化物焼結体の製造方法である（本発明の別の形態）。
【００２５】
（焼結工程）
焼結工程は、ガドリニウム酸硫化物蛍光体粉末（例えばＧＯＳ：Ｐｒ）を焼結させて、前記ガドリニウム酸硫化物の焼結体を作製する工程である。
原料に用いるガドリニウム酸硫化物蛍光体粉末は、Ｐｒ、Ｔｂ及びＣｅからなる群から選択される１種以上を賦活剤として含むものであれば特に制限されず、市販のものでもよいし、特開平０３−１９２１８７号公報や特開平９−６３１２２号公報等に記載のものを用いてもよい。
【００２６】
また、ＧＯＳ：Ｐｒ以外にも、更にセリウム（Ｃｅ）を含有したＧＯＳ：Ｐｒ，Ｃｅや、テルビウム（Ｔｂ）を含有したＧＯＳ：Ｔｂ、セリウム（Ｃｅ）を含有したＧＯＳ：Ｃｅ等を、単独または混合して使用することができる。
原料に用いるガドリニウム酸硫化物蛍光体粉末の体積基準の平均粒子径は、通常０．１μｍ以上、好ましくは０．５μｍ以上、より好ましくは１．０μｍ以上、更に好ましくは１．５μｍ以上、特に好ましくは２．５μｍ以上、また通常３０μｍ以下、好ましくは２０μｍ以下、より好ましくは１５μｍ以下、更に好ましくは１０μｍ以下である。
上記範囲内であると、焼結後のボイドが低減される点で好ましい。
【００２７】
次に、上記したガドリニウム酸硫化物蛍光体粉末を焼結して、セラミックシンチレータの構成材料となるガドリニウム酸硫化物の焼結体を作製する。ガドリニウム酸硫化物蛍光体粉末を焼結するにあたっては、ホットプレスやＨＩＰなどの公知の焼結法（特開２００２−２７５４６５号公報や国際公開第２０１６／０４７１３９号等参照）、反応焼結などを適用することができるが、特に高密度のガドリニウム酸硫化物焼結体を容易に得ることが可能であることから、ＨＩＰ法を適用して焼結工程を実施することが好ましい。
【００２８】
ＨＩＰ法を適用した焼結工程は、まずガドリニウム酸硫化物蛍光体粉末を適当な形に成型した後、金属容器などに充填封入してＨＩＰ処理を施すことにより実施する。
ＨＩＰの温度は、通常２０００℃以下、好ましくは１８００℃以下、より好ましくは１６００℃以下、更に好ましくは１５００℃以下、特に好ましくは１４００℃以下であり、一方通常８００℃以上、好ましくは９００℃以上、より好ましくは９５０℃以上、更に好ましくは１０００℃以上、特に好ましくは１０５０℃以上である。
【００２９】
ＨＩＰの圧力は通常２００ＭＰａ以下、好ましくは１８０ＭＰａ以下、より好ましくは１６０ＭＰａ以下、更に好ましくは１５０ＭＰａ以下、特に好ましくは１４０ＭＰａ以下であり、一方通常５０ＭＰａ以上、好ましくは６０ＭＰａ以上、より好ましくは７０ＭＰａ以上、更に好ましくは８０ＭＰａ以上、特に好ましくは９０ＭＰａ以上である。
ＨＩＰの時間は通常４８時間以下、好ましくは３６時間以下、より好ましくは２４時間以下、更に好ましくは１２時間以下、特に好ましくは１０時間以下であり、一方通常０．５時間以上、好ましくは０．８時間以上、より好ましくは。１時間以上、更に好ましくは１．５時間以上、特に好ましくは２時間以上である。
【００３０】
典型的には上記条件でＨＩＰ処理を行うことによって、ガドリニウム酸硫化物焼結体が得られる。
なお、焼結工程では、前処理工程（洗浄、乾燥、真空脱気などを行う工程）、後処理工程（洗浄、乾燥などを行う工程）等を任意に含んでいてもよい。
【００３１】
（アニール工程）
アニール工程は、上記焼結工程で得られたガドリニウム酸硫化物焼結体を、不活性ガス雰囲気において９００℃以上１１５０℃以下で熱処理する工程である。
ガドリニウム酸硫化物焼結体の表面に硫酸塩ができないように、アニール工程の温度、時間、雰囲気を調整することで、特定の光透過率を有するガドリニウム酸硫化物焼結体を得ることが可能となる。
アニール工程前にガドリニウム酸硫化物焼結体をブレードソーやワイヤーソーなどにより所望の形状および寸法に切り出しておくことが好ましい。
【００３２】
アニール工程は、アルゴンガス、窒素等の不活性ガス雰囲気にて行う。これらの中でも生産コスト抑制の点から工業用アルゴンないしは窒素ガス下で行うことが好ましい。
不活性ガスの流量としては特段限定されないが、０．１Ｌ／分以上、２０Ｌ／分以下が好ましい。
熱処理温度は、通常９００℃以上、好ましくは９５０℃以上、より好ましくは１０００℃以上、更に好ましくは１０５０℃以上であり、一方、通常１１５０℃以下、好ましくは１１４０℃以下、更に好ましくは１１００℃以下である。
【００３３】
また、熱処理時間は、通常８時間以上、好ましくは８．５時間以上、より好ましくは９時間以上、更に好ましくは９．５時間以上、通常１９時間以下、好ましくは１７時間以下、更に好ましくは１５時間以下である。
【００３４】
アニール工程は、不活性ガス雰囲気で行うとともに、ガドリウム酸硫化物粉末と焼結体が接触した状態で行うことが好ましい。アニール工程でガドリウム酸硫化物粉末と焼結体とを接触させることで、輝度の高いガドリウム酸硫化物焼結体を得ることができる。
ガドリニウム酸硫化物焼結体を製造する際には、上記工程の他に任意の工程を含んでよい。
【００３５】
＜シンチレータ＞
本発明の別の形態はシンチレータであり、上記の実施形態に係るガドリニウム酸硫化物焼結体を含むものであれば特に制限されず、ガドリニウム酸硫化物焼結体をそのまま用いた物であっても、任意の形状に加工したものであってもよい。
また、シンチレータはシンチレーション光を漏れなく検出器へ到達させるため、ガドリニウム酸硫化物焼結体の表面に反射層を設けてもよい。
【００３６】
反射層としては、ＴｉＯ2、Ａｌ2Ｏ3、ＺｎＯ等の無機粒子とバインダー樹脂を含むものがあげられる。
反射層の厚さとしては、通常０．０１μｍ以上、好ましくは０．０５μｍ以上、より好ましくは０．１μｍ以上、更に好ましくは０．１５μｍ以上、また通常１００００μｍ以下、好ましくは１０００μｍ以下、より好ましくは５００μｍ以下、更に好ましくは３００μｍ以下である。上記範囲であれば焼結体で発光した光を効率的に受光面へ到達させることができる。
【００３７】
＜シンチレータアレイ＞
本発明の別の形態はシンチレータアレイであり、上記のシンチレータを複数含み、シンチレータの間に反射層及び／又は空隙を含むことが好ましい。シンチレータアレイは、より低いＸ線照射量においても使用可能である。
【００３８】
＜放射線検出器＞
本発明の別の形態は放射線検出器であり、光検出器と、上記シンチレータ又はシンチレータアレイを含むものである。
光検出器は、シンチレータ又はシンチレータアレイに対向して光電変換部を備え、シンチレータ又はシンチレータアレイで発せられた蛍光を、電気信号等に変換する機能を有する。このような機能を有する限り光検出器は特段限定されず、既知の光検出器を適宜用いることができる。
【００３９】
＜放射線検査装置＞
放射線検査装置の一例としては、Ｘ線ＣＴ装置が挙げられる。Ｘ線ＣＴ装置としては、被検体にＸ線を照射するＸ線照射部と、前記被検体を介して前記Ｘ線照射部と対向し、前記被検体を透過した透過Ｘ線のうちの前記被検体の内部の検査対象物に応じた特定のエネルギ範囲における前記透過Ｘ線の個数を測定するＸ線測定部と、前記Ｘ線測定部で測定した前記透過Ｘ線の個数に基づいて前記検査対象物の厚さを演算する厚さ演算部と、前記厚さ演算部で演算された前記検査対象物の厚さに基づいてＣＴ画像を再構成する画像再構成部とを備える。
【実施例】
【００４０】
以下、本発明を実施例によりさらに具体的に説明するが、本発明はその要旨を逸脱しない限り、以下の実施例に限定されるものではない。【００４１】
［放射線像変換スクリーンの作製］
（実施例１）
・焼結工程
体積基準の平均粒子径９μｍのＧｄ2Ｏ2Ｓ：Ｐｒ蛍光体の粉末を、軟鋼カプセルに封入し、温度１３００℃、２時間、圧力１００ＭＰａにてＨＩＰ処理を行い、Ｇｄ2Ｏ2Ｓ：Ｐｒの焼結体を得た。
次いで、得られた焼結体をダイシングソーにて６×６×３ｍｍ厚に加工し、焼結体片を得た。【００４２】
・アニール工程
得られた焼結体片をＧｄ2Ｏ2Ｓ：Ｐｒ蛍光体の粉末の中に入れ、焼結体片とＧｄ2Ｏ2Ｓ：Ｐｒ蛍光体粉末とが接触した状態でアルミナ製るつぼ内に配置し、該るつぼをモトヤマ社製タンマン炉ＳＵＰＥＲ−ＢＵＲＮに入れた。アルゴンガス（０．３Ｌ／分）雰囲気で、１１００℃まで２００℃／時間で昇温し、１０時間熱処理を行った後、２００℃／時間で降温しアニール工程後のＧｄ2Ｏ2Ｓ：Ｐｒ焼結体を得た。【００４３】
・光透過率の測定
日立ハイテクサイエンス社製のＵ−３３１０により測定した。測定は６×６×３ｍｍ厚の焼結体の側面に反射材コクヨＴＷ−４０を１００ｕｍ塗布し１ｍｍφのピンホールを開けた黒色治具に６ｍｍ面が入射面となるように透明テープで固定し、焼結体が固定された黒色治具をＵ−３３１０の入射光の中央にピンホールが来るように積分球に密着するように設置し、焼結体の透過率を測定した。【００４４】
・光出力（輝度）の測定
焼結体の、光取り出し面（６×６ｍｍ）以外の５面に１００μｍ厚の反射材コクヨＴＷ−４０を塗布し、ジョブ製ＰＯＲＴＡ  １００ＨＦを８０ｋＶ１２ｍＡｓに設定し、１０ｃｍのファントムを設置し７５０ｍｍの距離でＲａｄＥｙｅ  Ｉｍａｇｅ  Ｓｅｎｓｏｒを用いて測定した。
光出力は同一条件で測定した三菱化学社製ＤＲＺ−ｈｉｇｈの光出力を１とした相対強度である。【００４５】
・ＸＲＤの測定
ＰＨＩＬＩＰＳ社製Ｘ‘Ｐｅｒｔを用いて、試料を無反射板状に設置し測定した。Ｘ線回折パターンはＸ’ＰｅｒｔＨｉｇｈＳｃｏｒｅによりバックグラウンド除去後Ｋ−Ａｌｐｈａ２分離の処理をした。Ｘ線の線源はＣｕＫαである。
実施例１で得られた焼結体のアニール工程条件を表１に、アニール前後の光出力と光透過率、光出力上昇率、透過率Ｔ410／Ｔ512、Ｉy／Ｉxを表２に示す。【００４６】
（実施例２〜４、比較例１〜２）
実施例１で得られた焼結体片を用い、アニール工程の温度、アニール工程の時間、アニール工程の雰囲気を表１のように変更した以外は、実施例１と同様にＧｄ2Ｏ2Ｓ：Ｐｒ焼結体を得た。【００４７】
【表１】
2018143217.tif 000003
【００４８】
【表２】
2018143217.tif 000004
【００４９】
（実施例５）
・焼結工程
実施例１と同様の方法で、焼結体片を得た。
・アニール工程
得られた焼結体片をＧｄ2Ｏ2Ｓ：Ｐｒ蛍光体の粉末の中に入れ、焼結体片とＧｄ2Ｏ2Ｓ：Ｐｒ蛍光体粉末とが接触した状態でアルミナ製るつぼ内に配置し、該るつぼをモトヤマ社製タンマン炉ＳＵＰＥＲ−ＢＵＲＮに入れた。アルゴンガス（０．３Ｌ／分）雰囲気で、１０５０℃まで２００℃／時間で昇温し、１０時間熱処理を行った後、２００℃／時間で降温しアニール工程後のＧｄ2Ｏ2Ｓ：Ｐｒ焼結体を得た。
実施例５で得られた焼結体のアニール工程条件と、アニール後の光出力、透過率Ｔ410／Ｔ512、Ｉy／Ｉxを表３に示す。【００５０】
（比較例３〜７）
実施例５で得られた焼結体片を用い、アニール工程の時間、アニール工程の雰囲気を表３のように変更した以外は、実施例５と同様にＧｄ2Ｏ2Ｓ：Ｐｒ焼結体を得た。
なお、比較例５及び７では、るつぼ中にＧｄ2Ｏ2Ｓ：Ｐｒ蛍光体粉末を共存させたが、焼結体片とは接触しない状態でアニール工程を行った。また、比較例６は、比較例５と同様に、Ｇｄ2Ｏ2Ｓ：Ｐｒ蛍光体粉末と焼結体片が接触しない状態であるが、焼結体片とアルミナ製るつぼとが接触した状態でアニール工程を行った。
比較例３〜７で得られた焼結体のアニール後の光出力、透過率Ｔ410／Ｔ512、Ｉy／Ｉxを表３に示す。【００５１】
【表３】
2018143217.tif 000005
【００５２】
表２、３の結果から、透過率Ｔ410／Ｔ512が０．３１以上、０．６１以下であるＧｄ2Ｏ2Ｓ：Ｐｒ焼結体は、光出力が高く、シンチレータとして有用であることがわかった。また、Ｉy／Ｉxが０．１以下であるＧｄ2Ｏ2Ｓ：Ｐｒ焼結体は、光出力が高く、シンチレータとして有用であることがわかった。
【図１】
2018143217.tif 000006
【国際調査報告】
2018143217.tif 000007
2018143217.tif 000008
2018143217.tif 000009
2018143217.tif 000010